(57)【要約】【課題】軽量かつ低通気性に優れ、均染性が良好な、風をはらむスポーツ用具用布帛材料を提供する。【解決手段】合成繊維を主たる構成成分とする織物に樹脂が付着した布帛からなる布帛材料とし、該合成繊維の横断面形状が長軸方向に丸断面を３〜６個連結した形状を有することを特徴とする風をはらむスポーツ用具用布帛材料とする。【選択図】なし【特許請求の範囲】
【請求項１】
合成繊維を主たる構成成分とする織物に樹脂が付着した布帛からなる布帛材料であって、該合成繊維の横断面形状が長軸方向に丸断面を３〜６個連結した形状を有することを特徴とする風をはらむスポーツ用具用布帛材料。
【請求項２】
合成繊維がポリエステル繊維である請求項１記載の風をはらむスポーツ用具用布帛材料。
【請求項３】
織物に付着している樹脂の付着量が５〜１３ｇ／ｍ２、かつ、布帛材料の重量が１５〜８０ｇ／ｍ２である請求項１に記載の風をはらむスポーツ用具用布帛材料。
【請求項４】
樹脂がウレタン樹脂である請求項１に記載の風をはらむスポーツ用具用布帛材料。
【発明の詳細な説明】
【技術分野】
【０００１】
本発明は、風をはらむスポーツ用具用布帛材料に関するものである。さらに詳しくは、軽量性、低通気性、均染性に優れ、パラグライダー、ハンググライダー、ヨットセール、スピンネーカー、カイトボーディング、及びスタンカイト等のようなスポーツ用具に好適に用いることができる風をはらむスポーツ用具用布帛材料に関するものである。
【背景技術】
【０００２】
近年、余暇の増大に伴いスポーツを趣味とする傾向が増大している。その内容も多種多様化してきており、最近ではマリンスポーツ及びスカイスポーツ等のレジャー型スポーツも盛となっている。これらマリンスポーツ、スカイスポーツ用製品としては、ヨットセール、スピンネーカー、パラグライダー、ハンググライダー、カイトボーディング等があり、これらには繊維素材布帛が使用されている。従来、これらスポーツ用繊維素材としては、軽量性、強さ等が優れている観点より、ナイロン繊維が使用されてきたが、これらスポーツ用布帛では、長期間屋外で使用することから、高い耐候性が要求されてきており、耐候性に劣るナイロンよりもポリエステル繊維を活用するようになってきている。特許文献１ではポリエステル繊維を使ったスポーツ用具用布帛の提案が、また、特許文献２ではポリエステル繊維を使ったリップストップ構造の織物に、シリコン樹脂とポリウレタン樹脂を付着させたスポーツ用具用布帛材料の提案がなされている。
【０００３】
これらマリンスポーツ及びスカイスポーツが増大していると同時に、マリンスポーツ及びスカイスポーツ用製品の更なる高機能化が要求されており、持ち運びの利便性や使用中の快適性を考慮し、軽量化、低通気度化が望まれている。
【０００４】
【特許文献１】特許第２６５３９１９号公報
【特許文献２】特開２００５−９７７８７号公報
【発明の開示】
【発明が解決しようとする課題】
【０００５】
本発明は上記背景技術に鑑みなされたもので、その目的は、軽量かつ低通気性に優れ、均染性が良好な、風をはらむスポーツ用具用布帛材料を提供することにある。
【課題を解決するための手段】
【０００６】
本発明者等は、上記目的を達成するため、織物を構成する原糸、織設計及び樹脂加工手法について検討を重ねた結果、特定の横断面形状を有する合成繊維を用いて織物を構成し、これに樹脂加工した布帛材料は、樹脂の付着量が低減され軽量化されているにもかかわらず、同時に低通気性をも実現して、風をはらむスポーツ用具用布帛材料として十分な性能を発揮し、かつ均染性にも優れていることを見出した。
【０００７】
かくして、本発明によれば、合成繊維を主たる構成成分とする織物に樹脂が付着した布帛からなる布帛材料であって、該合成繊維が、長軸方向に丸断面を３〜６個連結した横断面形状を有することを特徴とする風をはらむスポーツ用具用布帛材料が提供される。
【発明の効果】
【０００８】
本発明によれば、軽量かつ低通気性に優れ、均染性も良好なスポーツ用具用布帛材料を提供することができ、該布帛材料は、パラグライダー、ヨットセール、カイトボーディングなどの風をはらむスポーツ用途に好適に使用することができる。
【発明を実施するための最良の形態】
【０００９】
以下、本発明を詳細に説明する。本発明のスポーツ用具用布帛材料は、合成繊維を主たる構成成分とする織物に樹脂が付着した布帛からなる布帛材料である。本発明においては、該合成繊維が、長軸方向に丸断面を３〜６個連結した横断面形状を有していることが肝要である。これにより、樹脂の付着量を低減し軽量化できるにもかかわらず、低通気性をも実現して、風をはらむスポーツ用具用布帛材料として十分な性能を発揮することができ、なおかつ均染性も良好な布帛材料を得ることができる。
【００１０】
本発明で使用する合成繊維の横断面形状を図１により説明する。（ａ）〜（ｅ）は模式的に示したものであり、（ａ）は３個、（ｂ）は４個、（ｃ）は５個の丸断面が直線状に連結した形状を示している。すなわち、本発明で使用する合成繊維の横断面形状は、図１にあるように、該横断面において最大幅を示す軸の方向、すなわち長軸方向に丸断面が直線状に接合した形状であり、長軸を中心軸として凸部と凸部（山と山）、凹部と凹部（谷と谷）が対称に存在する形をしているものをいう。前述したように、本発明に使用する際においては丸断面の数は３〜６個、好ましくは３〜５個とする必要がある。丸断面の数が２個の場合には、単に丸断面繊維を布帛にした場合に近い重さとなり、通気性も高くなる。一方、丸断面の数が７個を越えると製糸性が低下し、染斑が発生しやすくなる。
【００１１】
また、上記合成繊維を構成するポリマーは、ナイロン６、ナイロン６６などの脂肪族ポリアミド、ポリエチレン、ポリプロピレンなどのポリオレフィン、アクリルなどが挙げられるが、中でも、テレフタル酸、又はナフタレンジカルボン酸を主たる酸成分とし、エチレングリコール、１，３−プロパンジオール又は、テトラメチレングリコールを主たるグリコール成分とするポリエステルが好ましく用いられる。具体的には、ポリエチレンテレフタレート、ポリブチレンテレフタレート、ポリトリメチレンテレフタレート或いはポリエチレンナフタレートなどが例示される。また、これらポリエステル繊維に、数％の他の繰り返えし単位を含んでいてもよく、このような他の繰り返えし単位を形成する共重合成分としては、例えばイソフタル酸、ナフタレンジカルボン酸、アジピン酸、オキシ安息香酸、ジエチレングリコール、プロピレングリコール、トリメリット酸、ペンタエリスリトールなどがあげられる。また、本発明に用いられる合成繊維には、安定剤、着色剤、制電剤などの添加剤が含まれていても差し支えない。
【００１２】
本発明に用いる合成繊維の総繊度としては１５〜３００ｄｔｅｘであることが好ましく、２０〜２００ｄｔｅｘであることがより好ましい。総繊度が１５ｄｔｅｘ未満の場合、織物としての強度が低下する傾向にあり風をはらむスポーツ用具用布帛材料として十分な性能を発揮しにくくなる。一方、繊度が３００ｄｔｅｘを超える場合には、布帛材料の重量が重くなってしまうことがある。また、合成繊維の単繊維繊度（以下、ＤＰＦと称す）は、１．５〜３．５ｄｔｅｘであることが望ましい。ＤＰＦが１．５ｄｔｅｘ未満の場合、この繊維から作られる布帛材料が過度に柔軟になりやすく、かつ破断しやすくなる傾向にある。一方、ＤＰＦが３．５ｄｔｅｘより大きくなると、この繊維から作られた布帛材料が過度に粗剛になる傾向がある。
【００１３】
本発明においては、織物の重量が１０〜７０ｇ／ｍ２であることが好ましく、３０〜５０ｇ／ｍ２であることがより好ましい。織物の重量が１０ｇ／ｍ２未満であると、充分な破断強度が得られ難くなり、高い風圧を受けたとき、破裂し易くなる。一方、織物の重量が７０ｇ／ｍ２を超える場合、織物の重量増に伴って樹脂の付着量も多くなるため、布帛重量が過大になり易く、滑空性能が低下するだけでなく持ち運びにおいても不便なものとなる。
【００１４】
本発明の布帛材料においては、織物に付着する樹脂の付着量が５〜１３ｇ／ｍ２であることが好ましく、５〜１０ｇ／ｍ２であることが好ましい。樹脂の付着量が５ｇ／ｍ２未満である場合、引裂き強度は向上するが、充分に通気性を下げることが難しくなり、該布帛材料の、風をはらみ、その風圧を利用し得る性能が不十分なものとなり易く、例えばカイトボーディングやパラグライダーの場合、滑空性能が低下する傾向にあり、また、スピンネーカーの場合、風を効率的に利用する性能が低下する傾向にある。一方、樹脂の付着量が１３ｇ／ｍ２を超える場合、過大な布帛材料重量になり易く、その取扱い操作性が低下する傾向にあり好ましくない。
【００１５】
本発明の布帛材料の重量は１５〜８０ｇ／ｍ２であることが好ましく、３５〜６０ｇ／ｍ２であることがより好ましい。布帛材料の重量が１５ｇ／ｍ２未満になると、該布帛材料の破断強度、及び引裂強度が不足する傾向にある。一方、布帛材料の重量が８０ｇ／ｍ２を超える場合、滑空性能が低下するだけでなく持ち運びにおいても不便となるし、例えばスピンネーカー用布帛材料においては、過大な布帛材料重量により、その取扱い操作性が低下する傾向にあり好ましくない。
【００１６】
本発明においては、織物に付着する樹脂がウレタン樹脂であることが特に好ましい。ウレタン樹脂には、エーテル系ウレタン樹脂、エステル系ウレタン樹脂、カーボネート系ウレタン樹脂などがあるが、どのウレタン樹脂を用いてもよい。
【００１７】
本発明の布帛材料の通気性は１．０ｍｌ／ｃｍ２／秒以下であることが好ましく、０．５ｍｌ／ｃｍ２／秒以下であることがより好ましく、０．３ｍｌ／ｃｍ２／秒以下であることがさらに好ましい。布帛材料の通気性が１．０ｍｌ／ｃｍ２／秒を越える場合には、該布帛材料の、風をはらみ、その風圧を利用し得る性能が不十分となり易く、例えばカイトボーディングやパラグライダーの場合、滑空性能が低下し易くなり、またスピンネーカーの場合、風を効率的に利用する性能が低下し易くなる。
【００１８】
以上に説明した本発明の布帛材料の製造方法は、従来公知の方法により製造することができる。布帛材料を構成する織物は、公知の方法を製織することができる。また、樹脂を布帛に付着させる方法は、含浸法、ラミネート法などを公知の方法を採用することができる。特に含浸法を採用することで、特定の横断面形状を有する合成繊維からなる織物を用い、これに該方法で樹脂を付与する際、樹脂の付着量を低減することができるという本発明の効果がより顕著に現れる。
【実施例】
【００１９】
以下、本発明を実施例により更に詳細に説明する。なお、実施例中で用いた物性は以下の方法により測定した。
（１）通気性
ＪＩＳ Ｌ １０９６−１９９９ ８．２７．１ Ａ法（フラジール形法）にて測定を行った。
（２）引裂強度
ＪＩＳ Ｌ １０９６−１９９９ ８．１５．１ Ａ−１法（シングルタング法）にて測定を行った。ただし、引張速度は１０ｃｍ／ｍｉｎとした。
（３）均染性
布帛材料の外観検査による官能評価を行い、〇：均一に染色されており染斑が非常に良好、△：若干、染色の均一性に欠ける、×：全体的に染色の均一性が悪く不良と判断した。
【００２０】
［実施例１］
総繊度３３ｄｔｅｘ、フィラメント数１２本であり、図１（ｃ）に示すような断面形状をしたポリエチレンテレフタレート長繊維（帝人ファイバー社製「テトロン」、強度５．８ｃＮ／ｄｔｅｘ、伸度２３％）を用い、以下の織物を製造した。織物組織が平織で織密度が経糸１１０本／インチ、緯糸９４本／インチ、単位組織は、経、緯ともに、上記３３ｄｔｅｘのポリエチレンテレフタレート長繊維を順次に配列し、次に総繊度４４ｄｔｅｘのポリエチレンテレフタレート長繊維（帝人ファイバー社製「テトロン」）を４本合糸して得られた１本の太い糸条を、織物の経糸と緯糸のそれぞれ１８本ごとに１本配列した組織とした。得られた織物の重量は３５ｇ／ｍ２であった。
【００２１】
この織物を９６℃で連続的に精練処理した後、１８０℃でプレセットを行った。その後、サーキュラー染色機を用いて１３０℃の温度で染色処理を行い、１２０℃で乾燥処理した後、１５０℃で片面カレンダー処理を行った。
【００２２】
次いで、上記の各処理を行った織物を、エステル系無黄変型ウレタン樹脂（ラックスキンＵ−１４６８）（セイコー化成社製）１００部、ＤＭＦ３０部、ＭＥＫ３０部、イソシアネート系架橋剤（コロネートＨＬ）（日本ポリウレタン社製）３．５部からなる溶液に含浸して、該織物に樹脂を付与した後、熱処理と乾燥を行い、布帛材料を得た。得られた布帛材料の重量は４５ｇ／ｍ２であった。結果を表１に示す。
【００２３】
［実施例２］
総繊度８４ｄｔｅｘ、フィラメント数３６本であり、図１（ｃ）に示すような横断面形状をしたポリエチレンテレフタレート長繊維（帝人ファイバー社製「テトロン」、強度５．８ｃＮ／ｄｔｅｘ、伸度２３％）を用い、以下の織物を製造した。織物組織が平織で織密度が経８０本／インチ、緯８０本／インチ、単位組織は、経、緯ともに、上記８４ｄｔｅｘのポリエチレンテレフタレート長繊維を順次に配列し、次に上記８４ｄｔｅｘのポリエチレンテレフタレート長繊維を４本合糸して得られた１本の太い糸条を織物の経糸と緯糸のそれぞれ１８本ごとに１本配列した組織とした。得られた織物の重量は７５ｇ／ｍ２であった。
【００２４】
この織物に実施例１と同様にして、精練処理、プレセット、染色処理、乾燥処理、片面カレンダー処理を行い、さらに樹脂を付与した後、熱処理と乾燥を行い、布帛材料を得た。得られた布帛材料の重量は８５ｇ／ｍ２であった。結果を表１に示す。
【００２５】
［実施例３］
ポリエチレンテレフタレート長繊維として、横断面形状が図１（ｃ）の長繊維に代えて、横断面形状が図１（ｂ）の長繊維を用いた以外は実施例１と同様にした。結果を表１に示す。
【００２６】
［実施例４］
ポリエチレンテレフタレート長繊維として、横断面形状が図１（ｃ）の長繊維に代えて、横断面形状が図１（ｄ）の長繊維を用いた以外は実施例１と同様にした。結果を表１に示す。
【００２７】
［比較例１］
ポリエチレンテレフタレート長繊維として、横断面形状が図１（ｃ）の長繊維に代えて、横断面形状が図１（ａ）の長繊維を用いた以外は実施例１と同様にした。結果を表１に示す。
【００２８】
［比較例２］
ポリエチレンテレフタレート長繊維として、横断面形状が図１（ｃ）の長繊維に代えて、横断面形状が図１（ｅ）の長繊維を用いた以外は実施例１と同様にした。結果を表１に示す。
【００２９】
【表１】
2009228182.tif 000002
【産業上の利用可能性】
【００３０】
本発明のスポーツ用具用布帛材料は、軽量かつ低通気性に優れ、均染性も良好であるため、パラグライダー、ヨットセール、カイトボーディングなどの風をはらむスポーツ用具に好適に使用することができる。
【図面の簡単な説明】
【００３１】
【図１】本発明に使用する合成繊維の横断面形状の模式図である。
【図１】
2009228182.tif 000003